ВЯЗКОУПРУГАЯ ПЛАСТМАССОВАЯ РАСПОРНАЯ ДЕТАЛЬ ДЛЯ ВИБРОАКУСТИЧЕСКОГО ДЕМПФИРОВАНИЯ И ОСТЕКЛЕНИЕ, СОДЕРЖАЩЕЕ ТАКУЮ РАСПОРНУЮ ДЕТАЛЬ

1. Вязкоупругий пластмассовый промежуточный слой, предназначенный для включения между двумя стеклянными листами (1, 2) остекления для придания ему виброакустических демпфирующих свойств, содержащий
два наружных слоя (4, 5), выполненных из стандартного PVB,
первый и второй внутренние слои (6, 7), выполненные из вязкоупругого пластичного материала на основе поливинилацеталя и пластификатора, с улучшенными акустическими свойствами, и
центральный слой (3; 3a, 3b), выполненный из стандартного PVB,
причем первый и второй внутренние слои (6, 7) располагаются, соответственно, между центральным слоем (3; 3a, 3b) и первым и вторым наружными слоями (4, 5).
8
2. Промежуточный слой по п.1, в котором наружные слои (4, 5) и центральный слой (3; 3a, 3b) имеют модуль сдвига G' больший или равный 1×10 Па и коэффициент потерь tan δ меньший чем 0,4 при температуре 20°C в полосе частот 1-10 кГц.
1
1
3. Промежуточный слой по п.1 или 2, в котором резонансная частота f первого резонансного режима бруска ламинированного остекления с площадью поверхности 25 мм × 300 мм, состоящего из двух стеклянных листов толщиной 2,1 мм каждый, между которыми включен промежуточный слой, определяемая путем измерения полного механического импеданса (MIM) при 20°C в соответствии со стандартом ISO 16940, составляет 100-200 Гц, и демпфирование колебаний η упомянутого первого резонансного режима упомянутого бруска, определяемое с помощью MIM при тех же самых условиях, больше или равно 0,35.
1
1
4. Промежуточный слой по одному из пп.1-3, в котором резонансная частота f первого резонансного режима бруска ламинированного остекления с площадью поверхности 25 мм × 300 мм, состоящего из двух стеклянных листов толщиной 2,1 мм каждый, между которыми включен промежуточный слой, определяемая путем измерения полного механического импеданса (MIM) при 20°C в соответствии со стандартом ISO 16940, составляет 120-180 Гц, и демпфирование колебаний η упомянутого первого резонансного режима упомянутого бруска, определяемое с помощью MIM при тех же самых условиях, больше или равно 0,38 или даже 0,40.
5. Промежуточный слой по одному из пп.1-4, в котором первый и второй внутренние слои (6, 7) имеют разные составы.
6. Промежуточный слой по одному из пп.1-5, в котором каждый из центрального слоя (3; 3a, 3b) и наружных слоев (4, 5) имеет толщину 0,10-0,40 мм, а каждый из внутренних слоев (6, 7) имеет толщину 0,10-0,20 мм, при этом полная толщина промежуточного слоя составляет 0,70-2,00 мм.
7. Промежуточный слой по одному из пп.1-6, в котором центральный слой (3a, 3b) состоит из двух слоев, выполненных из стандартного PVB, промежуточный слой состоит из двух наложенных друг на друга трехслойных промежуточных слоев (A, B), каждый из которых содержит два слоя (4, 3a; 3b, 5), выполненные из стандартного PVB, между которыми расположен слой (6; 7), выполненный из вязкоупругого пластичного материала на основе поливинилацеталя с улучшенными акустическими свойствами.
8. Промежуточный слой по одному из пп.1-7, который является слегка окрашенным в массе на части его поверхности и/или имеет поперечное сечение, уменьшающееся в форме клина от верха к низу ламинированного остекления, в которое оно включается, и/или содержит частицы, служащие для экранирования инфракрасного излучения.
9. Ламинированное остекление, содержащее
стеклянный лист (1) с толщиной 0,5-3,0 мм,
стеклянный лист (2) с толщиной 0,5-3,0 мм, и
промежуточный слой по любому из пп.1-8, расположенный между стеклянными листами (1, 2).
10. Ламинированное остекление, содержащее
стеклянный лист (1) с толщиной 0,5-15,0 мм,
стеклянный лист (2) с толщиной 0,5-15,0 мм, и
промежуточный слой по любому из пп.1-8, расположенный между стеклянными листами (1, 2).
11. Применение остекления по п.9 в качестве остекления автомашины.
12. Применение остекления по п.10 в качестве остекления для зданий, в качестве одиночного остекления или интегрированного во множество остеклений.